(57)【要約】【課題】鉛フリーであっても十分な耐性を有する無機材料用インクを提供する。【解決手段】ビスマス系ガラスなどのいわゆる無鉛低融点ガラスに、ポリビニールアルコールなどの粘性剤と、グリセリンなどの分散剤とを、所定割合で混合する。さらに、塗布対象の色に応じて着色剤を混合し、必要に応じて濡れ性の向上のためにレベリング剤を混合する。【選択図】  なし【特許請求の範囲】
【請求項１】
塗布対象の軟化点以下の軟化点を有する無鉛ガラス粉体と、
前記無鉛ガラス粉体と混合される分散剤と、
前記無鉛ガラス粉体と前記分散剤との混合物に粘性を付与する粘性剤と、
を含む、無機材料用インク。
【請求項２】
前記ガラス粉体は、ビスマス系ガラス、バナジウム系ガラス、リン酸系ガラス、リン酸−錫系ガラス、リン酸−亜鉛系ガラス、リン酸−錫−亜鉛系ガラス、ホウ珪酸塩系ガラスのいずれかである、請求項１記載の無機材料用インク。
【請求項３】
前記粘性剤は、親水性又は水溶性を有する、請求項１記載の無機材料用インク。
【請求項４】
前記粘性剤は、ポリビニールアルコールを含む、請求項１記載の無機材料用インク。
【請求項５】
前記分散剤は、吸湿性を有する、請求項１記載の無機材料用インク。
【請求項６】
前記分散剤は、グリセリン、エチレングリコール、ジエチレングリコール、トリエチレングリコール、プロピレングリコールのいずれかを含む、請求項１記載の無機材料用インク。
【発明の詳細な説明】
【技術分野】
【０００１】
本発明は、ガラスなどの無機材料に印字する無機材料用インクに関し、特に、無鉛低融点ガラスを用いた無機材料用インクに関する。
【背景技術】
【０００２】
プラズマディスプレイの封止剤、電球などのガラスに製品番号等を印字するインクなどに、低融点ガラスが用いられている。低融点ガラスは、環境に対する配慮から、一酸化鉛などの鉛類が含まれていない、いわゆる鉛フリーのものが要求されている。
【０００３】
特許文献１には、モル％表示で、Ｐ２Ｏ５：１５〜５０、ＳｎＯ：２〜３５、ＺｎＯ：５〜４５、Ｂ２Ｏ３：０．１〜３０、ＳｎＯ／ＺｎＯ＜１、ＭｇＯ＋ＣａＯ＋ＳｒＯ＋ＢａＯ：０〜３５、Ａｌ２Ｏ３＋Ｉｎ２Ｏ３＋ＷＯ３：０〜１０、Ｌｉ２Ｏ＋Ｎａ２Ｏ＋Ｋ２Ｏ：０〜３、からなる無鉛低融点ガラスが開示されている。
【０００４】
【特許文献１】特許第４０６１７９２号
【発明の開示】
【発明が解決しようとする課題】
【０００５】
しかし、無鉛低融点ガラスは、プラズマディスプレイの封止剤に用いる場合には十分な耐性を有しているかもしれないが、これのみでは、電球などのガラスに製品番号等を印字するインクに要求される耐性、つまり、剥がれ落ちにくさを有していない。これは、上記無鉛低融点ガラスは、剥がれ落ちの防止機能を有していた鉛を含んでいないためである。
【０００６】
このため、ガラス製品、たとえば電球の製造ラインにおいても、電球から製品番号等が剥がれ落ちることがある。例えば、電球の搬送用のロボットアームが、電球の印字部分を把持した状態で、電球とロボットアームとが擦れた場合などである。印字が剥がれ落ちた電球は、最悪の場合には、電球としての機能に問題がないとしても、出荷条件等を満たさず、不良品扱いとされてしまうことがある。
【０００７】
これでは、鉛フリーのインクを用いて環境面で貢献できる製品が製造できたとしても、製品のコストアップを回避することができず問題である。
【０００８】
そこで、本発明は、鉛フリーであっても十分な耐性を有する無機材料用インクを提供することを課題とする。
【課題を解決するための手段】
【０００９】
上記課題を解決するために、本発明の無機材料用インクは、
塗布対象の軟化点以下の軟化点を有する無鉛ガラス粉体と、
前記無鉛ガラス粉体と混合される分散剤と、
前記無鉛ガラス粉体と前記分散剤との混合物に粘性を付与する粘性剤と、を含む。
【００１０】
ガラス粉体としては、いわゆる無鉛低融点ガラスに分類されるものを用いる。具体的には、ビスマス系ガラス、バナジウム系ガラス、リン酸系ガラス、リン酸−錫系ガラス、リン酸−亜鉛系ガラス、リン酸−錫−亜鉛系ガラス、酸化銅−リン酸塩系ガラス、ホウ珪酸塩系ガラスのいずれかとすることができる。
【００１１】
粘性剤としては、親水性及び水溶性を有するものを用いる。例えば、ポリビニールアルコールを含むものとする。
【００１２】
分散剤としては、吸湿性及びアルコール溶性を有するものを用いる。例えば、グリセリンを含むものとする。なお、グリセリンは、粘性剤としても機能するので有用である。
【発明の実施の形態】
【００１３】
まず、本発明の実施形態の無機材料用インクの概要について説明する。本実施形態の無機材料用インクは、以下説明する、ガラス粉体と、粘性剤と、分散剤と、着色剤と、レベリング剤とを含み、これらを順序不問で混合して成る。
【００１４】
１．ガラス粉体について
ガラス粉体は、鉛を全く含まない或いは鉛を実質的に含まない、ビスマス系ガラス、バナジウム系ガラス、リン酸（Ｐ２Ｏ５）系ガラス、リン酸−錫（Ｐ２Ｏ５−ＳｎＯ）系ガラス、リン酸−亜鉛（Ｐ２Ｏ５−ＺｎＯ）系ガラス、或いは、リン酸−錫−亜鉛（Ｐ２Ｏ５−ＳｎＯ−ＺｎＯ）系ガラス、ホウ珪酸塩系ガラスなどの粉体を用いることができる。
【００１５】
ここで、ガラス粉体は、塗布対象の軟化点以下の軟化点を有するものとする必要がある。具体的には、例えば、電球、蛍光灯などのガラス、ウィンドウガラスその他のガラスを含む無機材料を塗布対象とする場合には、これらにインクを転写した後に、３００℃〜５００℃程度の温度で焼付を行うことが一般的である。とすると、インクの所望の焼付を行うためには、この範囲の温度の軟化点を有するインクを製造することが必要である。本実施形態のガラス粉体としては、この４００℃〜４５０℃の軟化点を有するものを選択している。
【００１６】
つぎに、ガラス粉体の成分、配合量等について説明する。ここでは、ビスマス系ガラスとして、Ｂｉ２Ｏ３−Ｂ２Ｏ３系ガラスを例に説明するが、他のガラスであっても、下記の考え方に沿って適宜成分を選択し、配合すればよい。Ｂｉ２Ｏ３−Ｂ２Ｏ３系ガラスは、たとえば、Ｂｉ２Ｏ３と、ＺｎＯと、Ｂ２Ｏ３と、ＢａＯと、ＳｉＯ２と、Ａｌ２Ｏ３とを含む。
【００１７】
Ｂｉ２Ｏ３は、ガラスの軟化点の低下を促進するものである。本実施形態においては、ガラス粉体は、製造工程における塗布対象に付与される最高温度以下の軟化点とする必要があるので、重要な役割を担う。Ｂｉ２Ｏ３の含有量は、例えば、２０重量％〜８５重量％、好ましくは６０重量％〜８０重量％の範囲から適宜選択すればよい。
【００１８】
この範囲は、一般的なプラズマディスプレイの封止剤用の低融点ガラスのものとは相違する。すなわち、当該低融点ガラスの場合には、失透防止の観点から、Ｂｉ２Ｏ３の含有量の上限を６０重量％程度に抑えていることが多い。これに対して、本実施形態の場合には、ガラスの軟化点を低下させる必要があるので、Ｂｉ２Ｏ３の含有量は、相対的に多くなる。
【００１９】
ＺｎＯは、ガラス溶融時の失透を抑制するものである。ＺｎＯの含有量は、例えば、５重量％〜３０重量％、好ましくは１０重量％〜２０重量％の範囲から適宜選択すればよい。この範囲を遵守すれば、焼成時にガラスが結晶化しやすくなって流動性が悪くなることが防止できる。本実施形態の場合には、Ｂｉ２Ｏ３を相対的に多くしたことによるガラスの失透対策として、ＺｎＯの含有量も、一般的なプラズマディスプレイの封止剤用の低融点ガラスのものよりは多めである。
【００２０】
Ｂ２Ｏ３は、ガラスを形成するための必須成分である。Ｂ２Ｏ３の含有量は、５重量％〜１０重量％、好ましくは６重量％〜８重量％である。この範囲も、一般的なプラズマディスプレイの封止剤用の低融点ガラスのものとは相違する。すなわち、当該低融点ガラスの場合には、ガラスの流動性欠如による焼結性の低下防止の観点から、Ｂ２Ｏ３の含有量の下限を２５重量％程度に抑えていることが多い。これに対して、本実施形態の場合には、Ｂｉ２Ｏ３及びＺｎＯの含有量を多くしていることから、相対的に、Ｂ２Ｏ３の含有量は少なくなる。
【００２１】
ＢａＯは、ガラス溶融時の失透を抑制するものである。ＢａＯの含有量は、０．１重量％〜３重量％、好ましくは０．２重量％〜０．５重量％の範囲から適宜選択すればよい。ＢａＯについても、ＺｎＯの場合と同様の理由により、その含有量は、一般的なプラズマディスプレイの封止剤用の低融点ガラスのものよりは多めである。
【００２２】
ＳｉＯ２は、耐候性を高めてガラスを安定化させるために選択的に用いられるものである。ＳｉＯ２の含有量は、０〜５重量％の範囲から適宜選択すればよい。
【００２３】
Ａｌ２Ｏ３は、ガラス焼成時に結晶の析出抑制のために選択的に用いられるものである。Ａｌ２Ｏ３の含有量は、０〜５重量％の範囲から適宜選択すればよい。
【００２４】
なお、塗布対象のガラスが高歪点ガラス（８５×１０−７／℃）、ソーダ板ガラス（９０×１０−７／℃）等の場合には、ガラス粉末に対して、ウイレマイト、コーディエライト、β−ユークリプタイト、ジルコン、酸化スズ、ムライト、石英ガラス、アルミナ等の耐火性フィラー粉末を混合するとよい。
【００２５】
２．粘性剤について
粘性剤は、親水性及び水溶性を有するものを用いる。本実施形態では、粘性剤は、水を主成分としたものを用いる。水は、たとえば４０重量％〜９５重量％程度とし、その他の成分としては、ポリビニールアルコール及び所要の添加剤をたとえば５％〜６０％程度とする。
【００２６】
粘性剤の添加剤としては、メタノール、酢酸メチルなどを用いることができる。水に対するポリビニールアルコール等の配合量が多すぎると、ガラス用インクの粘度が増加することによって、ゴム製の転写用ローラに付着したまま、或いは、金属製の転写用ローラに付着しないといった状況となる。これでは、結果として、塗布対象のガラスにうまくインクを転写することができないので留意すべきである。具体的には、ゴム製の転写用ローラの場合には、水の下限は、４０重量％程度とすべきである。
【００２７】
３．分散剤について
分散剤は、水溶性又はアルコール溶性を有するものを用いる。具体的には、高純度のグリセリン、エチレングリコール、ジエチレングリコール、トリエチレングリコール、プロピレングリコールなどを用いる。なお、グリセリン等は、粘性剤としても機能しうる。したがって、粘性剤と分散剤とを兼用することも可能である。
【００２８】
４．着色剤について
着色剤は、塗布対象のガラスの色に応じて適宜選択することができる。
【００２９】
例えば、無色透明ガラス、半透明ガラス或いは白色ガラスに対する印字の色は、黒系色が好まれることが多い。この場合には、高純度の酸化銀又は、Ｃｕ−Ｃｒ−Ｍｎ系、Ｎｉ−Ｍｎ−Ｆｅ−Ｃｏ系、Ｃｏ−Ｃｒ−Ｆｅ系、Ｃｏ−Ｃｒ−Ｎｉ系の顔料を選択することができる。この結果、印字の色は、黒っぽい紫金色となる。あるいは、高純度の酸化銀とＣｕ−Ｃｒ−Ｍｎ系等の黒色顔料との混合物を選択することができる。この結果、印字の色は、黒系色となる。
【００３０】
例えば、琥珀色ガラスに対する印字の色は、黒系色、銀系色が好まれることが多い。この場合には、高純度の酸化銀とＣｕ−Ｃｒ−Ｍｎ系等の黒色顔料との混合物を選択することができる。この結果、酸化銀の配合量が相対的に多い場合には、印字の色は銀系色となり、酸化銀の配合量が相対的に少ない場合には黒系色となる。
【００３１】
例えば、青色ガラスに対する印字の色は、金系、黄系の色が好まれることが多い。この場合には、高純度の酸化銀、或いは、Ｔｉ−Ｓｂ−Ｃｒ系、Ｔｉ−Ｓｂ−Ｎｉ系の顔料を選択することができる。この結果、印字の色は金系色又は黄系色となる。
【００３２】
例えば、黄色ガラスに対する印字の色は、黒系色、青系色が好まれることが多い。青系色としたいＣｏ−Ｃｒ−Ａｌ系、Ｃｏ−Ｓｉ系、Ｃｏ−Ａｌ系の場合の顔料を選択することができる。
【００３３】
なお、着色剤として、酸化銀を用いる場合には、その配合を、無機材料用インク全体に対して３０重量％以上とすると、１００℃を超える発熱が生じる場合がある。したがって、人手を介してインクを製造する場合には、配合量に留意すべきである。なお、酸化銀は、粘性剤としても機能しうる。したがって、粘性剤と着色剤とを兼用することも可能である。
【００３４】
また、着色剤として黒色顔料を用いる場合には、無機材料用インク全体に対して１０重量％以上としても、酸化銀を用いた場合のような高温の発熱は見られなかった。このほかにも、着色剤として、釉薬、墨汁などを用いることもできる。
【００３５】
５．レベリング剤について
レベリング剤は、無機材料用インクの濡れ性を向上させて、インクと塗布対象との接触角を調整するためのものである。このレベリング剤は、アクリルポリマーとジプロピレングリコールモノメチルエーテルとが約半分ずつを含むものとしている。
【００３６】
なお、無機材料用インクの各剤の配合比率は、ガラス粉体が２０％〜７５％、粘性剤が５〜１０％と、分散剤が１５％〜３０％と、着色剤が１％〜３０％と、レベリング剤が０．８％〜２％の範囲から適宜選択可能である。
【実施例】
【００３７】
（実施例１）
本実施例では、以下のものを用いて無機材料用インクを製造した。
【００３８】
１．ガラス粉体
日本山村硝子社製のＢＴ３２８を用いた。配合比率は、７３．８％とした。なお、このガラス粉体は、軟化点が４１８℃である。
【００３９】
２．粘性剤
クラレ社製のＰＶＡ−２０５を用いた。配合比率は、６．２％とした。
【００４０】
３．分散剤
和光純薬工業社製のグリセリン（製品元コード：０７２−００６２６）を用いた。このグリセリンは、純度９７％のものである。配合比率は、１６．０％とした。
【００４１】
４．着色剤
和光純薬工業社製の酸化銀（製品元コード：１９１−００８８１）を用いた。この酸化銀は、純度９９％のものである。配合比率は、３．０％とした。
【００４２】
５．レベリング剤
ビックケミージャパン社のアクリル系レベリング剤（ＢＹＫ−３８０Ｎ）を用いた。配合比率は、１．０％とした。このレベリング剤は、アクリルポリマーが５３重量％、ジプロピレングリコールモノメチルエーテルが４７重量％である。
【００４３】
ガラス粉体等を混合してから、攪拌器を用いて十分に攪拌したものを用いて、実際の製造ラインで、３００個の自動車用電球に製品番号等を転写してみた。そして、自動車用電球からインクの剥げ落ちの有無について検証してみた。この結果、すべての自動車用電球からのインクの剥げ落ちは確認されなかった。
【００４４】
なお、上記のような攪拌器を用いた攪拌によらずとも、人手によって目視で十分攪拌されたと判断できたものを用いて自動車用電球に製品番号等を転写した場合でも、インクの剥げ落ちは確認できなかった。もっとも、攪拌が十分でないと、印字部分の見栄えが悪くなったり、場合によっては印字部分の一部が塗布対象から剥げ落ちたりすることがあるので、攪拌機を用いて攪拌する方が好ましい。
【００４５】
ここで、自動車用電球からインクの剥げ落ちが存在しない理由は、ガラス粉体に対して、粘性剤等を所要の割合で混合してから焼き付けた結果、インクと自動車用電球との接触角が小さくなり、自動車用電球表面に馴染むように、インクが塗布されていることがわかった。すなわち、自動車用電球の表面と印字部分との間に凹凸差が少ないため、インク界面に応力がかかりにくくなっていることから、インクの剥げ落ちを防止できていることがわかった。
【００４６】
また、印字の色については、無色透明ガラス或いは半透明ガラスに対する印字の色は黒っぽい紫金色となり、有色ガラスに対する印字の色は金色となった。
【００４７】
表１は、本実施例のインクの成分分析結果を示す表である。この成分分析結果は、長野県工業技術総合センターにて行われた、ＳＥＭ−ＥＤＳによる定性分析結果である。なお、表１には、本実施例のインクの顕微鏡写真も添付してある。
【表１】
2010116541.tif 000002
【００４８】
表１に示すように、本実施例の無機材料用インクは、２ｋｅＶ付近のＢｉの含有量が約１３０００カウント強と多く、次いで、１．５ｋｅＶ未満のＺｎ、Ｏがともに２０００カウント強と多く、さらに、３ｋｅＶ付近のＡｇの含有量が約１０００カウントと多いことがわかる。これらは、いずれも、ガラス粉体又は着色剤の成分である。
【００４９】
（実施例２）
本実施例では、着色剤を、上記酸化銀に黒色顔料を混合したものとした。その他の各剤は、実施例１で用いた各剤とした。各剤の配合比率を以下のとおりである。
【００５０】
１．ガラス粉体（日本山村硝子社ＢＴ３２８）
配合比率：６３．８％
【００５１】
２．粘性剤（クラレ社ＰＶＡ−２０５）
配合比率：６．２％
【００５２】
３．分散剤（和光純薬工業社０７２−００６２６）
配合比率：１６．０％
【００５３】
４．着色剤
酸化銀（和光純薬工業社１９１−００８８１）：配合比率：３．０％
黒色顔料：配合比率：１０．０％
【００５４】
５．レベリング剤（ビックケミージャパン社ＢＹＫ−３８０Ｎ）
配合比率：１．０％
【００５５】
まず、印字の色については、黒色顔料を配合したことにより、若干、黒色感が増したが、無色透明ガラス或いは半透明ガラスに対する印字の色は黒っぽい紫金色であり、有色ガラスに対する印字の色は金色であったと評価できるものであった。
【００５６】
そして、実施例１と同様に、実際の製造ラインで、３００個の自動車の自動車用電球に製品番号等を転写してみたところ、すべての自動車用電球からのインクの剥げ落ちは確認されなかった。
【００５７】
（実施例３）
本実施例では、実施例２で用いた各剤を用いた。配合比率は、以下のとおりである。
【００５８】
１．ガラス粉体（日本山村硝子社ＢＴ３２８）
配合比率：５６．１％
【００５９】
２．粘性剤（クラレ社ＰＶＡ−２０５）
配合比率：２．６％
【００６０】
３．分散剤（和光純薬工業社０７２−００６２６）
配合比率：１５．１％
【００６１】
４．着色剤
酸化銀（和光純薬工業社１９１−００８８１）：配合比率：２．６％
黒色顔料（日本山村硝子社）：配合比率：１９．８％
【００６２】
５．レベリング剤（ビックケミージャパン社ＢＹＫ−３８０Ｎ）
配合比率：０．９％
【００６３】
実施例２のものに対して、黒色顔料の配合比率を高めてみた。実施例２の場合に比してさらに黒色感が増した。
【００６４】
そして、実施例１と同様に、実際の製造ラインで、３００個の自動車の自動車用電球に製品番号等を転写してみたところ、すべての自動車用電球からのインクの剥げ落ちは確認されなかった。
【００６５】
（実施例４）
分散剤及び粘性剤として、既述の和光純薬工業社製のグリセリンを用いた。粘性剤として、クサカベ社製のアラビアガム粉末を水で薄めて４０％濃度に希釈したアラビアガムの希釈液を用いた。なお、着色剤、レベリング剤は用いなかった。各剤の配合比率は以下のとおりである。
【００６６】
１．ガラス粉体（日本山村硝子社ＢＴ３２８）
配合比率：６９．６％
【００６７】
２．分散剤及び粘性剤（和光純薬工業社０７２−００６２６）
配合比率：１３．０％
【００６８】
３．粘性剤（クサカベ社製アラビアガム粉末の希釈液）
配合比率：１７．４％
【００６９】
本実施例の無機材料用インクは、保存性においてやや難があるものの、インク自体が塗布される金属ローラに対する伸びが向上する、金属ローラ又はゴム製の転写用ローラの洗浄が容易であるといった利点が得られるインクが製造できた。もっとも、インクの耐性も十分であった。
【００７０】
（実施例５）
分散剤として、既述の和光純薬工業社製のグリセリンに対して、クサカベ社製のアラビアガム粉末を水で薄めて４０％濃度に希釈したアラビアガム液を用いた。着色剤として、各々福田金属箔粉工業社製の銅と亜鉛とを、９：１の割合で混合した粉末を用いた。各剤の配合比率は以下のとおりである。
【００７１】
１．ガラス粉体（日本山村硝子社ＢＴ３２８）
配合比率：６９．６％
【００７２】
２．分散剤及び粘性剤（和光純薬工業社０７２−００６２６）
配合比率：１７．７％
【００７３】
３．粘性剤（クサカベ社製アラビアガム粉末の希釈液）
配合比率：６．３％
【００７４】
４．着色剤（福田金属箔粉工業社の銅及び亜鉛）
配合比率：６．３％
【００７５】
本実施例の無機材料用インクも、保存性においてやや難があるものの、インク自体が塗布される金属ローラに対する伸びが向上する、金属ローラ又はゴム製の転写用ローラの洗浄が容易であるといった利点が得られるインクが製造できた。もっとも、インクの耐性も十分であった。なお、着色剤を、和光純薬工業社製の酸化銀に変更し、その他の条件は本実施例の通りとしたところ、更に、印字の色もはっきりした。
【００７６】
（実施例６）
本実施例では、着色剤を、上記酸化銀に黒色顔料（焼成顔料：川村化学社ＫＲ２００）を混合したものとした。その他の各剤は、実施例１で用いた各剤とした。各剤の配合比率を以下のとおりである。
【００７７】
１．ガラス粉体（日本山村硝子社ＢＴ３２８）
配合比率：５５．８％
【００７８】
２．粘性剤（クラレ社ＰＶＡ−２０５）
配合比率：７．０％
【００７９】
３．分散剤（和光純薬工業社０７２−００６２６）
配合比率：１４．０％
【００８０】
４．着色剤
酸化銀（和光純薬工業社１９１−００８８１）：配合比率：３．０％
黒色顔料（焼成顔料：川村化学社ＫＲ２００）：配合比率：１９．２％
【００８１】
５．レベリング剤（ビックケミージャパン社ＢＹＫ−３８０Ｎ）
配合比率：１．０％
【００８２】
まず、印字の色については、上記の黒色顔料を配合したことにより、無色透明ガラス、半透明ガラス、有色ガラスのいずれにおいても黒色と評価できるものであった。
【００８３】
そして、実施例１と同様に、実際の製造ラインで、３００個の自動車の自動車用電球に製品番号等を転写してみたところ、すべての自動車用電球からのインクの剥げ落ちは確認されなかった。
【００８４】
（実施例７）
本実施例では、実施例６での各剤を用い、それらの配合比率を変更したものである。
【００８５】
１．ガラス粉体（日本山村硝子社ＢＴ３２８）
配合比率：２３．４％
【００８６】
２．粘性剤（クラレ社ＰＶＡ−２０５）
配合比率：９．０％
【００８７】
３．分散剤（和光純薬工業社０７２−００６２６）
配合比率：２４．０％
【００８８】
４．着色剤
酸化銀（和光純薬工業社１９１−００８８１）：配合比率：１８．４％
黒色顔料（焼成顔料：川村化学社ＫＲ２００）：配合比率：２４．２％
【００８９】
５．レベリング剤（ビックケミージャパン社ＢＹＫ−３８０Ｎ）
配合比率：１．０％
【００９０】
まず、印字の色については、各実施例のなかで、しっかりと黒色となることが確認できた。これは、黒色顔料の配合量を増加させたことに起因すると考えられる。また、粘度についても、粘性剤を増加させたことによって硬さがなくなり、適当なものとなった。その結果、印字の転写状態が格段に良くなり、また、印字の剥がれ落ち、欠けなどの現象が発生しないことも確認できた。
【００９１】
そして、実施例１と同様に、実際の製造ラインで、１５０００個の自動車の自動車用電球に製品番号等を転写してみたところ、すべての自動車用電球からのインクの剥げ落ちは確認されなかった。
【表２】
2010116541.tif 000003
【００９２】
表２は、実施例１〜７の無機材料用インクを無色透明ガラス、琥珀色ガラスに印字した後に焼成した状態を撮影した写真である。各実施例の一対の写真のうち、上側のものが無色透明ガラスに係る写真であり、下側のものが琥珀色ガラスに係る写真である。
【００９３】
表２によれば、実施例１〜７の無機材料用インクのうち、無色透明ガラスに印字した場合に視認性が高いと言えるのは、実施例１〜３，６，７のものといえる。半透明ガラス或いは白色ガラスの場合にも、これらの実施例のものを用いた場合に視認性が高かった。一方、琥珀色ガラスに印字した場合に視認性が高いと言えるのは、実施例４，５，７のものといえる。このことから、無色透明ガラス等と琥珀色ガラスとの双方のガラスに共通して用いる無機材料用インクとしては、実施例７のものが好ましいといえる。
【００９４】
また、実施例７のものは、酸化銀が多く含有されていることから、青色ガラスの印字にも向いていることがわかった。したがって、実施例７のものは、多岐にわたる色のガラスに対して好適に用いることができ、汎用性が高いことが窺える。もっとも、実施例１〜６のものもガラスの色という点で汎用性が高くないとはいえ、粘性、インクの剥げ落ちなどの点で問題があるわけではないので、ガラスの色に応じて使い分けすればよい。